본 발명 에 따른 방법 에서 스펀 본드 부직포 는 연속 필라멘트 , 특히 크림 핑 된 연속 필라멘트 로 제조 되 는 것 은 본 발명 의 범위 내 에 있 다 . 연속 필라멘트 는 유리 하 게 는 2 성분 필라멘트 또는 다 성분 필라멘트 , 특히 바람직 하 게 는 편심 코어 - 시스 구성 을 갖 는 2 성분 필라멘트 또는 다 성분 필라멘트 이 다 . 필라멘트 단면 의 시스 가 필라멘트 원주 의 적어도 20 %, 특히 적어도 25 %, 바람직 하 게 는 적어도 30 %, 바람직 하 게 는 적어도 35 %, 매우 바람직 하 게 는 적어도 40 % 에 걸쳐 일정 한 두께 ( d ) 또는 실질 적 으로 일정 한 두께 ( d ) 를 갖 는 편심 코어 - 시스 구성 을 갖 는 2 성분 필라멘트 또는 다 성분 필라멘트 를 사용 하 는 것 이 훨씬 바람직 하 다 . 필라멘트 의 코어 는 바람직 하 게 는 필라멘트 의 필라멘트 단면 의 면적 의 50 % 초과 , 특히 55 % 초과 , 바람직 하 게 는 60 % 초과 , 바람직 하 게 는 65 % 초과 및 매우 바람직 하 게 는 70 % 초과 를 차지 하 는 것 이 권장 된다 . 유리 하 게 는 , 필라멘트 의 코어 는 필라멘트 단면 에서 볼 때 원 의 세그먼트 의 형태 로 설계 되 며 , 그 원주 에 대해 , 원형 아치형 또는 실질 적 으로 원형 아치형 표면 구역 및 직선형 또는 실질 적 으로 직선형 표면 구역 을 갖 는다 . 코어 의 원형 아치형 표면 구역 은 바람직 하 게 는 코어 의 원주 의 50 % 초과 , 특히 55 % 초과 , 바람직 하 게 는 60 % 초과 , 매우 바람직 하 게 는 65 % 초과 를 차지 한다 . 필라멘트 단면 에서 볼 때 , 필라멘트 의 시스 는 시스 구역 외부 에서 일정 한 두께 ( d ) 를 갖 는 원 의 세그먼트 의 형태 로 형성 되 며 , 여기 서 원 의 이러 한 세그먼트 는 바람직 하 게 는 그 원주 에 대해 원형 아치형 또는 실질 적 으로 원형 아치형 표면 구역 을 가지 며 직선형 또는 실질 적 으로 직선형 표면 구역 을 갖 는 것 은 본 발명 의 범위 내 에 있 다 . 본 발명 의 특히 바람직 한 실시 예 에 따르 면 , 필라멘트 단면 에서 볼 때 , 필라멘트 의 시스 는 필라멘트 원주 의 45 % 초과 , 특히 50 % 초과 , 바람직 하 게 는 55 % 초과 , 바람직 하 게 는 60 % 초과 에서 일정 한 두께 ( d ) 또는 실질 적 으로 일정 한 두께 ( d ) 를 갖 는다 . 그 일정 한 또는 실질 적 으로 일정 한 두께 ( d ) 의 구역 에서 시스 의 두께 는 필라멘트 직경 ( D ) 또는 최대 필라멘트 직경 ( D ) 의 10 % 미만 , 특히 8 % 미만 , 바람직 하 게 는 3 % 미만 인 것 이 권장 된다 . 그 일정 한 또는 실질 적 으로 일정 한 두께 ( d ) 의 구역 에서 시스 의 두께 는 바람직 하 게 는 0 . 05 ㎛ 내지 5 ㎛, 특히 0 . 1 ㎛ 내지 4 ㎛, 바람직 하 게 는 0 . 1 ㎛ 내지 3 ㎛, 바람직 하 게 는 0 . 1 ㎛ 내지 2 ㎛ 이 다 . 본 발명 의 훨씬 바람직 한 실시 예 는 , 필라멘트 단면 에 대해 , 시스 중심 으로부터 코어 의 센트로이드 ( centroid ) 의 간격 ( a ) 이 필라멘트 직경 ( D ) 또는 최대 필라멘트 직경 ( D ) 의 5 % 내지 45 %, 특히 6 % 내지 40 %, 바람직 하 게 는 6 % 내지 36 % 인 것 을 특징 으로 한다 .